(57)【要約】【課題】水酸化ニッケルを焙焼して酸化ニッケルを製造するにあたり、流動焙焼炉を用いて焙焼することによって、水分や硫黄分等の不純物の含有量が少ない、高品質の酸化ニッケルを効率よく製造することができる方法を提供する。【解決手段】本発明に係る酸化ニッケルの製造方法は、水酸化ニッケルを焙焼して酸化ニッケルを製造する酸化ニッケルの製造方法であって、水酸化ニッケルを乾燥させた後、前記水酸化ニッケルを流動焙焼炉に供給して焙焼する。【選択図】図１
2018012624.tif 000002
【特許請求の範囲】
【請求項１】
水酸化ニッケルを焙焼して酸化ニッケルを製造する酸化ニッケルの製造方法であって、
水酸化ニッケルを乾燥させた後、前記水酸化ニッケルを流動焙焼炉に供給して焙焼する
酸化ニッケルの製造方法。
【請求項２】
水酸化ニッケルの乾燥温度が８０℃以上６８０℃以下であり、前記流動焙焼炉での焙焼温度が６８０℃を超え１０００℃以下である
請求項１に記載の酸化ニッケルの製造方法。
【請求項３】
水酸化ニッケルの乾燥温度が１２０℃以上６８０℃以下であり、前記流動焙焼炉での焙焼温度が６８０℃を超え９５０℃以下である
請求項１又は２に記載の酸化ニッケルの製造方法。
【請求項４】
硫黄含有量が８０ｐｐｍ以下の酸化ニッケルを製造する
請求項１乃至３のいずれか１項に記載の酸化ニッケルの製造方法。
【請求項５】
水酸化ニッケルを流動焙焼して酸化ニッケルを製造するための流動焙焼炉であって、
流動焙焼が行われる炉本体と、
前記炉本体に接続される乾燥室と、を備え、
前記水酸化ニッケルは、前記乾燥室にて乾燥処理が施された後、乾燥後の水酸化ニッケルが該乾燥室から前記炉本体の内部に供給されて流動焙焼処理が施される
流動焙焼炉。
【発明の詳細な説明】
【技術分野】
【０００１】
本発明は、酸化ニッケルの製造方法に関するものであり、流動焙焼炉を用いて水酸化ニッケルを焙焼して酸化ニッケルを製造する酸化ニッケルの製造方法に関する。
【背景技術】
【０００２】
一般的に、流動焙焼炉は、原料単独、もしくは流動媒体を用いてガスを供給しながら焙焼対象の粒状の原料をあたかも流体のように浮遊させることによって媒体との混合状態をつくり上げ、効率的に焙焼する装置である。焙焼対象の原料と流動媒体とを混合させた状態で焙焼することにより原料と流動媒体とが衝突しながら焙焼が進み、また、原料が流動層内に比較的長時間滞留できるため、効率的に焙焼することができる。
【０００３】
このような流動焙焼炉を用いて供給した原料に対する焙焼を確実に行うためには、ガスの流速を、原料（以下、「被焙焼物」とも称する）と流動媒体との混合物の空塔速度が、最小流動化速度以上、終末速度未満の範囲となるように制御して供給する必要がある。ここで、空塔速度とは、ガス流量／炉断面積で求められる実速度であり、最小流動化速度とは、粉体（被焙焼物と流動媒体との混合物）が流動する最小の速度であり、終末速度とは、流動層から粉体が上昇して飛び出し始める速度をいう。
【０００４】
すなわち、ガスの流速が、原料と流動媒体との混合物の最小流動化速度未満であると、原料が流動化しないために焙焼が均一に進まず、原料の凝集が発生する等の問題が生じる。一方で、ガスの流速がその混合物の終末速度以上であると、流速が速すぎて原料や流動媒体がガスによって流されてしまい、効果的に焙焼を施すことができないという問題や収率が大きく低下するという問題が生じる。つまり、流動焙焼においては、ガス流量を適切な範囲内で制御して、原料を焙焼に足る時間、流動層内で流動化させることが必要となる。
【０００５】
しかしながら、ガスの流速の基準となる最小流動化速度や終末速度は、焙焼の前後において変わることも多い。例えば、水酸化ニッケル（Ｎｉ（ＯＨ）２）を焙焼して酸化ニッケル（ＮｉＯ）を製造する場合、水酸化ニッケルの水酸基が分解して揮発することで、最小流動化速度や終末速度が変わることがある。
【０００６】
また、焙焼前後で変わる特性は最小流動化速度、終末速度だけではない。特に、水酸化ニッケルを原料とする酸化ニッケルの製造においては、その水酸化ニッケルが、水分を含み易い材料であるために粉末状であってもべたつきが生じ、固まりを生じ易く、また、凝集し易いために焙焼が困難になる。加えて、水酸化ニッケルは、硫黄分を含むことも多く、焙焼時に発生した水と硫黄とが反応することで硫酸が生成し、これが炉壁に付着して原料を付着させる原因となり、また、炉内を腐食させる原因となる。
【０００７】
このように、水酸化ニッケルを焙焼させるにあたっては多くの問題があり、これらの問題を解決するために、例えば特許文献１のような技術が提案されている。
【０００８】
特許文献１には、水酸化ニッケルのケーキを入れた乾燥機内を減圧雰囲気とし、外気を取り込みながら静置乾燥した後、乾燥機内を密閉してさらに減圧し、乾燥機内の金属水酸化物のケーキを撹拌解砕する技術が開示されており、これにより得られる水酸化ニッケル粉末を、非還元雰囲気下で焙焼処理して酸化ニッケル粉末を得る技術も開示されている。
【０００９】
しかしながら、特許文献１の技術では、水酸化ニッケルのケーキを静置乾燥させており、乾燥効率が悪いために生産性が低く、またハンドリング性も悪いため、量産には適していない。また、静置乾燥によって乾燥状態が不均一になり、凝集も進行し易くなる。また静置乾燥後には、減圧する工程と撹拌解砕する工程を要するため、静置乾燥後においても生産性が低い。
【００１０】
さて、酸化ニッケルは、近年電池等の材料として多用されており、例えば、硫酸ニッケル（ＮｉＳＯ４）等の塩を含有する水溶液にアルカリを添加し中和して水酸化ニッケルを得て、上述したように、その水酸化ニッケルを焙焼して製造することができる。ところが、得られた酸化ニッケルに含まれる不純物、特に原料に起因する硫黄品位が高いと、それを用いて製造した電池等の特性を大きく低下させる等の悪影響を及ぼすことが知られており、均一かつ確実に焙焼処理を施して製造することが欠かせない。具体的には、不純物としての硫黄の場合、その含有量を概ね１００ｐｐｍ未満にまで低減することが必要とされる。
【００１１】
しかしながら、流動焙焼炉を用いて水酸化ニッケルを工業的に焙焼しようとする場合、炉内で均一な焙焼を進行させることは、高品質の酸化ニッケルを製造する上で欠かせないことであり、焙焼後の酸化ニッケルを連続的に取り出して回収することについても非常に重要であるにも関わらず、そのような焙焼処理は容易ではない。そして、均一な焙焼が行われ難いことにより、硫黄品位が部分的に上昇したり、生産効率が低下したりする等、焙焼処理方法として流動焙焼法を有効に活用することができていない。
【００１２】
このように、流動焙焼炉を用いて水酸化ニッケルを効率的に焙焼、乾燥して高品質の酸化ニッケルを製造するには、多くの改善の余地が残されている。
【先行技術文献】
【特許文献】
【００１３】
【特許文献１】特開２０１５−１１７１５２号公報
【発明の概要】
【発明が解決しようとする課題】
【００１４】
本発明は、このような実情に鑑みて提案されたものであり、水酸化ニッケルを焙焼して酸化ニッケルを製造するにあたり、流動焙焼炉を用いて焙焼することによって、水分や硫黄分等の不純物の含有量が少ない、高品質の酸化ニッケルを効率よく製造することができる方法を提供することを目的とする。
【課題を解決するための手段】
【００１５】
本発明者は、上述した課題を解決するために鋭意検討を重ねた。その結果、流動焙焼炉を用いて水酸化ニッケルを焙焼するに際して、水酸化ニッケルを乾燥させることにより、水酸化ニッケル中の水分や、硫黄分をはじめとした不純物を、確実にかつ効率的に除去することができ、これにより高品質の酸化ニッケルを製造できることを見出し、本発明を完成するに至った。
【００１６】
（１）本発明の第１の発明は、水酸化ニッケルを焙焼して酸化ニッケルを製造する酸化ニッケルの製造方法であって、水酸化ニッケルを乾燥させた後、前記水酸化ニッケルを流動焙焼炉に供給して焙焼する酸化ニッケルの製造方法である。
【００１７】
（２）本発明の第２の発明は、第１の発明において、水酸化ニッケルの乾燥温度が８０℃以上６８０℃以下であり、前記流動焙焼炉での焙焼温度が６８０℃を超え１０００℃以下である酸化ニッケルの製造方法である。
【００１８】
（３）本発明の第３の発明は、第１又は第２の発明において、水酸化ニッケルの乾燥温度が１２０℃以上６８０℃以下であり、前記流動焙焼炉での焙焼温度が６８０℃を超え９５０℃以下である酸化ニッケルの製造方法である。
【００１９】
（４）本発明の第４の発明は、第１乃至第３のいずれかの発明において、硫黄含有量が８０ｐｐｍ以下の酸化ニッケルを製造する酸化ニッケルの製造方法である。
【００２０】
（５）本発明の第５の発明は、水酸化ニッケルを流動焙焼して酸化ニッケルを製造するための流動焙焼炉であって、流動焙焼が行われる炉本体と、前記炉本体に接続される乾燥室と、を備え、前記水酸化ニッケルは、前記乾燥室にて乾燥処理が施された後、乾燥後の水酸化ニッケルが該乾燥室から前記炉本体の内部に供給されて流動焙焼処理が施される流動焙焼炉である。
【発明の効果】
【００２１】
本発明によれば、高品質の酸化ニッケルを効率よく製造することができる。
【図面の簡単な説明】
【００２２】
【図１】流動焙焼炉を備えた流動焙焼装置の構成の一例を模式的に示す図である。
【発明を実施するための形態】
【００２３】
以下、本発明の具体的な実施形態（以下、「本実施の形態」という）について詳細に説明する。なお、本発明は、以下の実施形態に限定されるものではなく、本発明の要旨を変更しない範囲で種々の変更が可能である。また、本明細書において、「Ｘ〜Ｙ」（Ｘ、Ｙは任意の数値）との表記は、「Ｘ以上Ｙ以下」の意味である。
【００２４】
本実施の形態に係る酸化ニッケルの製造方法は、流動焙焼炉を用いて、原料である水酸化ニッケルを流動焙焼することによって酸化ニッケルを得る方法である。流動焙焼炉を用いた流動焙焼法では、流動媒体を用いてガスを供給しながら焙焼対象である水酸化ニッケルを浮遊させることによって媒体との混合状態をつくり上げて焙焼する方法である。このような流動焙焼により処理することで、連続的にかつ効果的に、被焙焼物である水酸化ニッケルを焙焼することができ、高い生産性で酸化ニッケルを製造することができる。
【００２５】
そして、本実施の形態に係る製造方法では、原料の水酸化ニッケルを乾燥させた後、その乾燥後の水酸化ニッケルを流動焙焼炉に供給して焙焼する。このような処理を行うことで、乾燥によって水酸化ニッケルからの水分の除去や水酸基の分解がなされ、乾燥後に水酸化ニッケルからの硫黄分の除去が行われる流動焙焼炉では、水分の除去や水酸基の分解が起こり難くなる。また、分解した硫黄分と水分によって生成する硫酸に起因した、炉壁の腐食等の悪影響が低減される。これらによって、流動焙焼炉の損傷を低減しながら、水酸化ニッケルに含まれる水分や、硫黄分をはじめとした不純物を、確実にかつ効率的に除去することができる。
【００２６】
なお、本実施の形態においては、流動焙焼により水酸化ニッケルを焙焼して酸化ニッケルを製造する方法について示すが、被焙焼物（原料）として水酸化ニッケルに対する焙焼だけでなく、その他の原料に対する焙焼処理にも応用することができ、不純物品位の低い高品質な焙焼物を効率的に製造することが可能である。
【００２７】
≪原料（水酸化ニッケル）について≫
酸化ニッケルの製造方法において、流動焙焼による焙焼の対象となる原料は水酸化ニッケルである。原料の水酸化ニッケルとしては、Ｎｉ（ＯＨ）２を主成分としているものであればよく、特に限定されない。
【００２８】
例えば、電池材料の原料として使用するための酸化ニッケル（ＮｉＯ）は、電池特性を低下させ得る硫黄が極力含まれないものであることが好ましい。したがって、その酸化ニッケルを製造するための原料である水酸化ニッケルにおいても、硫黄やその他の不純物成分の含有量が少ないものであることが好ましいが、比較的揮発し易く、乾燥処理や流動焙焼処理によって除去できる成分であれば、含まれていてもよい。
【００２９】
ここで、本実施の形態に係る製造方法では、焙焼するＮｉ（ＯＨ）２が硫黄、水分及びその他の比較的揮発し易い成分を含んでいても、乾燥処理を経て流動焙焼することによって、これらの成分を除去できるため、高純度のＮｉＯを製造することが可能である。
【００３０】
また、水酸化ニッケルの粒径についても、特に限定されない。その中でも、平均粒径が数μｍ〜数１００μｍである水酸化ニッケルでは、粒子の内部まで比較的短時間で均一に焙焼することができるため好ましい。なお、平均粒径が１ｍｍを超えるような粗粒になると、内部まで均一に焙焼するのに時間がかかる上、部分的に焙焼の進み方に偏りが生じて不均一になる可能性があり、このような場合には焙焼時間が長くなることがある。
【００３１】
≪流動焙焼処理について≫
（１）流動焙焼炉の構成
図１は、流動焙焼炉を備えた流動焙焼装置の構成の一例を模式的に示す図である。本実施の形態に係る酸化ニッケルの製造方法においては、例えば図１に示すような流動焙焼装置１を用いて水酸化ニッケルを焙焼して酸化ニッケルを製造する。なお、流動焙焼装置１としては、炉の下方からガスを流して流動焙焼を行うことができ、焙焼して得られた材料（酸化ニッケル）を上方に向かって気流搬送して回収することができる設備を備えるものであれば、図１に例示するものに限定されない。
【００３２】
流動焙焼装置１は、図１に示すように、少なくとも、流動焙焼が行われる炉本体１１と、原料（水酸化ニッケル）から水由来成分を除去する乾燥室３０と、炉本体１１の下方に位置しガスを導入するガス導入管１２と、炉本体１１の上方に位置し焙焼して得られた焙焼物（酸化ニッケル）を回収する回収サイクロン１３とを備える。なお、図１中の「Ｘ」は、被焙焼物（原料）の水酸化ニッケルを表す。
【００３３】
［炉本体］
炉本体１１は、例えば円筒形状を有し、流動焙焼を行う焙焼室を構成するものである。この炉本体１１の内部において、原料である水酸化ニッケルと流動媒体との混合物がガスにより浮遊流動化して流動層を形成する。より具体的に、炉本体１１は、炉本体上部１１Ａと、炉本体下部１１Ｂとに分けられる。
【００３４】
炉本体上部１１Ａは、原料（被焙焼物）である水酸化ニッケルを投入する原料投入管１５が設けられている。炉本体上部１１Ａにおいては、原料投入管１５から投入された水酸化ニッケルを炉本体１１の下方から供給されるガスにより浮遊させ、流動媒体との混合状態で焙焼処理が行われる。
【００３５】
炉本体下部１１Ｂは、炉本体１１の下方から供給されるガスを整流するための固定層（整流層）２１と、固定層２１上に形成された流動媒体層２２とにより構成されている。
【００３６】
固定層２１は、ビーズ形状等の形状を有するアルミナ、シリカ、ムライト等の無機化合物により構成され、その下方から供給されるガスを整流する。
【００３７】
流動媒体層２２は、原料の水酸化ニッケルとともに混合状態を形成して流動焙焼するための媒体（流動媒体）により構成されている。その流動媒体としては、被焙焼物である水酸化ニッケルと反応しないものであって、その被焙焼物と同等あるいはそれよりも速い最小流動化速度を有する媒体であることが好ましい。例えば、固定層２１を構成する化合物と同様に、アルミナ、シリカ、ムライト等の無機化合物を用いることができる。
【００３８】
流動媒体として、被焙焼物と同等の最小流動化速度のものを用いることにより、混合状態が良好なものとなり、焙焼効率が向上する。また、流動媒体としては、その終末速度が、焙焼物である酸化ニッケルの終末速度よりも速いものであることが好ましい。流動媒体の終末速度が焙焼物より速いものであれば、回収時に、焙焼物である酸化ニッケルの終末速度以上、流動媒体の終末速度未満の範囲のガス流速でガスを供給することによって、焙焼して得られた酸化ニッケルのみを選択的に気流搬送することができ、これにより、酸化ニッケルのみを効率的に回収することができる。
【００３９】
なお、流動媒体の粒径としては、特に限定されないが、過度に大きいと流動化することができず、一方、過度に小さいと原料の水酸化ニッケルとの衝突が有効に生じず、またそれ自体が飛散し易くなり取り扱いが困難となる。例えば、球形の流動媒体である場合には、その直径が、０．０５ｍｍ〜１ｍｍ程度のものが好ましく、０．１ｍｍ〜０．５ｍｍ程度のものがより好ましい。
【００４０】
炉本体１１においては、その下部の流動層を構成する箇所（炉本体下部１１Ｂの付近）にヒーター１６が包囲して設けられ、炉本体１１の内部が所定の焙焼温度となるように加熱する。なお、ヒーター１６は、所望の焙焼温度にまで加熱制御可能なものであれば、特に限定されない。
【００４１】
［乾燥室］
乾燥室３０は、例えば円筒形状を有し、原料投入管１５を介して炉本体上部１１Ａに接続されるように設けられる。乾燥室３０には、その周囲を包囲するようにヒーター３２が設けられ、乾燥室３０の内部が所定の乾燥温度となるように加熱される。なお、ヒーター３２としては、乾燥室３０の内部雰囲気の温度を所望の乾燥温度に制御することができるものを用いることができる。
【００４２】
また、乾燥室３０には開口３３が設けられ、原料の水酸化ニッケルがその開口３３から乾燥室３０の内部に供給される。また、乾燥室３０では、乾燥処理により原料に含まれる水分や水酸化ニッケルの分解によって生じる水が気化し、その開口３３から排出される。
【００４３】
流動焙焼装置１においては、炉本体１１に原料の水酸化ニッケルが供給されるに先立ち、その水酸化ニッケルが乾燥室３０内に開口３３を介して投入され、所定の温度に加熱された乾燥室３０内で乾燥処理が施されるようになっている。そして、乾燥室３０内で所定時間の乾燥処理が施されて水分等が除去された後、乾燥室３０と炉本体１１とを連結する原料投入管１５を介して、乾燥後の水酸化ニッケルが炉本体１１の内部へと供給される。
【００４４】
なお、例えば、乾燥室３０の排出口と原料投入管１５との連結箇所付近には、バルブ３１が設けられている。これにより、所定時間にわたって原料の水酸化ニッケルを乾燥室３０内に保持することができ、また、水酸化ニッケルを焙焼して得られた焙焼物である酸化ニッケルが乾燥室３０に流入することを防ぐことができる。
【００４５】
［ガス導入管］
ガス導入管１２は、被焙焼物である水酸化ニッケルと流動媒体とを、炉本体１１（炉本体下部１１Ｂ）の付近（ヒーター１６により加熱されている空間）で浮遊させるためのガスを導入するための配管である。また、焙焼して得られた焙焼物である酸化ニッケルを回収する際にも、このガス導入管１２からガスを導入し、そのガスによって酸化ニッケルを気流搬送して回収する。なお、図１中の矢印は、ガスの流れを示している。
【００４６】
ガス導入管１２は、炉本体下部１１Ｂの下方（底部）に設けられており、導入されたガスは炉本体下部１１Ｂを構成する固定層２１にて整流され、流動媒体層２２を構成する流動媒体を炉本体下部１１Ｂ付近のヒーター１６で加熱されている内部空間に浮遊流動させる。また、導入されたガスは、その炉本体上部１１Ａに設けられた原料投入管１５より投入された原料を、その空間内に浮遊流動させる。
【００４７】
ガス導入管１２においては、被焙焼物である水酸化ニッケルと流動媒体との混合物の最小流動化速度以上、終末速度未満の流速でガスを炉本体１１に供給することが好ましい。このように、供給するガスの流速を被焙焼物と流動媒体との混合物の最小流動化速度以上とすることで、効果的に被焙焼物を流動化させて焙焼を施すことができ、また、ガスの流速を終末速度未満とすることで、そのガスにより被焙焼物が飛ばされることを防ぎながら、均一な焙焼を施すことができる。
【００４８】
供給するガスの流速は、流動焙焼時と焙焼後の回収時とでそれぞれ適切な範囲に制御することが好ましい。例えば、使用する流動媒体の種類によっても異なるが、焙焼物である酸化ニッケルの終末速度よりも速い終末速度を有する流動媒体を用いて焙焼を行った場合には、焙焼後の回収時において、酸化ニッケルの終末速度以上、流動媒体の終末速度未満の範囲にガス流速を制御してガスを供給することで、焙焼物である酸化ニッケルのみを効率的に気流搬送させて回収することができる。
【００４９】
また、供給するガスの種類は、特に限定されるものではなく、焙焼する原料の量や反応性、求められるガス流速等に応じて適宜調整することが好ましい。例えば、空気（圧縮空気）、酸素、窒素等の不活性ガスを用いることができる。
【００５０】
また、供給するガスの流量についても、流動焙焼時と焙焼後の回収時とでそれぞれ適切な範囲に制御することが好ましい。特に、焙焼時に供給するガス流量よりも多い流量のガスを供給して、焙焼物である酸化ニッケルを回収することが好ましい。
【００５１】
［回収サイクロン］
回収サイクロン１３は、炉本体１１の上方に位置し、炉本体１１内で流動焙焼して得られた焙焼物である酸化ニッケルを回収する。回収サイクロン１３としては、回収時におけるガス供給により、酸化ニッケルを効率的に回収できるものであれば特に限定されない。
【００５２】
回収サイクロン１３には、例えば、回収した酸化ニッケルを取り出す取出口（排出口）に、篩等の分級装置を設けることができる。これにより、回収サイクロン１３に、回収対象である酸化ニッケルと流動媒体が一緒に回収されてしまった場合でも、その粒径の違いを利用して簡易に分級することができ、酸化ニッケルのみを選択的に回収できる。
【００５３】
また、回収サイクロン１３の先端部には、ガス排気管１７が設けられている。上述したように、回収サイクロン１３により回収された焙焼物の酸化ニッケルは、その取出口を介して回収される一方で、回収時にガス導入管１２から導入された所定量のガスは、ガス排気管１７を介して排出される。排出されたガスは、回収することによって再利用することもできる。なお、図１中の矢印は、ガスの流れを示している。
【００５４】
（２）流動焙焼処理
原料である水酸化ニッケルの焙焼においては、予め、原料の水酸化ニッケルに対して所定の温度で乾燥処理を施した後に、乾燥後の水酸化ニッケルを炉本体１１に供給し、流動焙焼処理を行うことによって焙焼する。
【００５５】
［乾燥処理］
乾燥処理では、原料の水酸化ニッケルを乾燥室３０で加熱し、その水酸化ニッケルに含まれる水に由来する成分を気化させて乾燥室３０に設けられた開口３３から排出する。具体的には、原料に含まれる水分や、水酸基（ＯＨ）が分解して原料に生成されるＨ２Ｏを取り除く。
【００５６】
これにより、後述する炉本体１１内での流動焙焼処理においては、分解した硫黄分と水分による硫酸の生成が低減されるため、以下の効果を奏することができる。
【００５７】
すなわち、分解した硫黄分と水分による硫酸の生成が低減されることで、生成した粘性の高い硫酸の炉本体１１の内壁への付着が低減される。すると、原料粉の硫酸を介した炉壁への付着及び固着が低減されるため、水酸化ニッケルを焙焼して得られる酸化ニッケルの収率を高められ、また、付着又は固着した原料粉が回収時に製品に混入し難くなる。これにより、酸化ニッケルの品質低下を抑えることができる。また、硫酸の生成が低減されることで、高温環境下での硫酸による装置の腐食を低減でき、装置の長寿命化を図ることができる。また、硫酸の生成が低減されることで、酸化ニッケルへの硫酸の混入が低減するため、より高品質な酸化ニッケルを得ることが可能となる。
【００５８】
加えて、乾燥処理によって、水酸化ニッケルに含まれる水に由来する成分が低減されることで、流動焙焼を行う際に実質的なガス流量の上昇が起こり難くなり、十分に焙焼されていない原料が回収サイクロン１３に流送されることを防ぐことができるため、より高品質な酸化ニッケルを得ることが可能となる。
【００５９】
水酸化ニッケルに含まれる水に由来する成分は、乾燥処理によって、乾燥室３０の温度に基づいて定まる飽和水蒸気圧に応じた量が気化することで、乾燥室３０の雰囲気とともに水蒸気として乾燥室３０から排出されることになる。このとき、乾燥室３０の内部にガス供給手段（図示せず）を用いてガスを供給することで、水蒸気を含んだ乾燥室３０の雰囲気がガスに置き換えられるため、乾燥室３０に残留して原料に再付着する水蒸気を低減させることができる。
【００６０】
ここで、水は１００℃で蒸気圧が大気圧と等しくなるため、１００℃に近い温度又はそれ以上の温度で加熱乾燥することで、原料に含まれる水分の除去を促進できる。また、水酸化ニッケルの水酸基は、約３００℃で分解が促進されてＨ２Ｏの形で除去できるため、特に３００℃に近い温度又はそれ以上の温度で加熱乾燥することにより、水酸化ニッケルに含まれる水酸基の分解及び除去をより促進できる。そのため、乾燥処理における乾燥温度の下限は、８０℃以上とすることが好ましく、１２０℃以上とすることがより好ましく、２００℃以上とすることがさらに好ましい。
【００６１】
他方で、原料に含まれる硫黄分は約６９０℃で分解するため、６８０℃以下の温度で原料を加熱乾燥させることで、硫黄分の分解を抑制し、分解した硫黄分と水分とによって生成する硫酸に起因した、乾燥室３０の壁面への付着や、乾燥室３０の壁面の腐食等の悪影響を低減させることができる。そのため、乾燥室３０における乾燥温度の上限は、６８０℃以下とすることが好ましく、６７０℃以下とすることがより好ましい。
【００６２】
なお、乾燥温度は、乾燥室３０に包囲して設けられたヒーター３２により、乾燥室３０の内部を加熱して調整することができる。
【００６３】
本明細書における「乾燥温度」は、原料を乾燥させる温度であり、特に乾燥室３０を用いて乾燥させる場合には、乾燥室３０の内部雰囲気の温度を意味する。
【００６４】
乾燥処理は、乾燥温度を１段の温度帯におくことで行ってもよいが、時間によって規定される２段の温度帯を経て行ってもよく、より具体的には、１段目の温度帯の後に、１段目と異なる温度範囲からなる２段目の温度帯を設けることで、原料に含まれる水分の除去と、水酸化ニッケルの水酸基の分解を分けて行ってもよい。このように、乾燥処理の温度帯を２段に分けることにより、１段目で原料に含まれる水分を除去した後で、２段目では水酸基によって発生する水を確実に除去することができる。これにより、多量の水分（気体である水蒸気）が除去されることによる実質的なガス流量の上昇が起こり難くなり、乾燥が不十分な原料が炉本体１１に供給されることを低減できるため、より高品質な酸化ニッケルを得ることが可能となる。
【００６５】
２段の温度帯を経る場合、１段目の温度帯における焙焼温度の下限は、８０℃とすることが好ましく、１２０℃とすることがより好ましい。また、１段目の温度帯における焙焼温度の上限は、２８０℃とすることが好ましく、２５０℃とすることがより好ましい。
【００６６】
２段目の温度帯における焙焼温度の下限は、２８０℃超とすることが好ましく、３００℃以上とすることがより好ましい。また、２段目の温度帯における焙焼温度の上限は、６８０℃以下とすることが好ましく、６７０℃以下とすることがより好ましい。
【００６７】
乾燥処理における乾燥時間としては、特に限定されないが、短すぎると原料に含まれる水分の除去が不十分になって、後述する流動焙焼処理において品質や純度が低下し、また硫酸の生成による装置への悪影響が生じる可能性がある。一方で、必要以上に乾燥時間が長すぎると、乾燥時間を維持するための熱エネルギーや供給するガスが無駄となり、効率的な処理を行うことができなくなる。そのため、乾燥時間は、温度帯ごとに概ね５分以上６０分以下とすることが好ましく、８分以上３０分以下とすることがより好ましく、１０分以上２５分以下とすることが特に好ましい。このような範囲の乾燥時間にわたって処理することによって、より効率的に乾燥処理を行うことができる。
【００６８】
［流動焙焼処理］
流動焙焼処理においては、例えば、固定層２１をアルミナにより構成し、また流動媒体として球状のアルミナを用いて、所定の流速、流量のガスをガス導入管１２を介して炉本体１１の下方から供給しながら、炉本体１１の内部に原料である水酸化ニッケルを投入して、その水酸化ニッケルと流動媒体とを浮遊流動化させることによって行う。このように、水酸化ニッケルを浮遊流動化させて所定の温度で焙焼することで、被焙焼物である水酸化ニッケルを酸化ニッケルにする。なお、固定層２１を構成する化合物や流動媒体等は、あくまでも一例であり、これに限定されるものではない。
【００６９】
流動焙焼処理は、上述したように、被焙焼物である水酸化ニッケルと流動媒体との混合物の最小流動化速度以上、終末速度未満の流速でガスを供給することによって行う必要がある。このような流速の範囲でガスを供給することで、被焙焼物と流動媒体とが良好に混合された状態となり、均一で、ばらつきのない焙焼が効率的に進行する。
【００７０】
流動焙焼処理では、主に硫黄分を原料から除去する。特に、本実施の形態に係る酸化ニッケルの製造方法においては、乾燥処理によって水に由来する成分が低減されているため、分解した硫黄分と水分による硫酸の生成が低減される。そのため、酸化ニッケルの収率を高められ、より高品質な酸化ニッケルを得ることができ、かつ装置の長寿命化を図ることができる。
【００７１】
加えて、乾燥処理によって水に由来する成分が低減されることで、流動焙焼を行う際に実質的なガス流量の上昇が起こり難くなるため、原料の混入の少ない、より高品質な酸化ニッケルを得ることが可能となる。
【００７２】
上述するように、原料に含まれる硫黄分は約６９０℃で分解するため、流動焙焼における焙焼温度の下限は、６８０℃を超えることが好ましい。他方で、必要以上に温度を高めても、必要となる熱エネルギーが多くなって製造コストが高くなるため、流動焙焼における焙焼温度の上限は、１０００℃とすることが好ましく、９５０℃とすることがより好ましい。
【００７３】
ここで、焙焼温度は、炉本体１１の下方（炉本体下部１１Ｂの付近）に包囲して設けられたヒーター１６により、炉本体１１の内部を加熱して調整することができる。
【００７４】
流動焙焼における焙焼時間としては、特に限定されないが、短すぎると焙焼が不十分になって品質や純度が低下してしまう可能性がある。一方で、必要以上に焙焼時間が長すぎると、焙焼温度を維持するための熱エネルギーや供給するガスが無駄となり、効率的な処理を行うことができなくなる。具体的には、焙焼時間としては装置の大きさや構造、焙焼温度等に依存するものの、概ね５分以上６０分以下とすることが好ましく、８分以上３０分以下とすることがより好ましく、１０分以上２５分以下とすることが特に好ましい。このような範囲の焙焼時間で処理することによって、より効率的に、均一な焙焼を行うことができる。
【００７５】
本明細書における「焙焼温度」は、流動焙焼炉において原料を加熱する温度であり、炉本体１１の内部雰囲気の温度を意味する。
【００７６】
本明細書における「焙焼時間」は、流動焙焼炉において原料が所定の焙焼温度の範囲内におかれている時間であり、昇温によって炉本体１１の内部雰囲気の温度が所定の焙焼温度の範囲内に入ってから、冷却によって炉本体１１の内部雰囲気の温度が所定の焙焼温度より低い温度になるまでの時間を意味する。
【００７７】
このような処理により回収される酸化ニッケルは、十分な焙焼が施されて硫黄の含有量が有効に低減されており、例えば、８０ｐｐｍ以下、好ましくは５０ｐｐｍ以下、より好ましくは２０ｐｐｍ以下程度の極めて硫黄品位の低いものとなる。
【００７８】
≪回収処理について≫
流動焙焼によって水酸化ニッケルを焙焼したのち、得られた焙焼物である酸化ニッケルを流動焙焼炉から回収する。上述したように、酸化ニッケルの回収は、例えば、図１に示すように、流動焙焼炉の炉本体１１の後段に連続して設けられた回収サイクロン１３によって回収することができる。
【００７９】
そして、その酸化ニッケルの回収においては、焙焼時と同様に、炉本体１１のガス導入管１２から所定量のガスを供給し、そのガスによって、炉本体１１から回収サイクロン１３に向けて焙焼物である酸化ニッケルを気流搬送する。このように、ガスを供給して気流搬送することで、回収物中における酸化ニッケルの含有割合を高めて、効率的に回収することができる。
【００８０】
このとき、焙焼時にガス導入管１２から供給するガスの流量よりも多い流量でガスを供給して回収することが好ましい。このように、被焙焼物である水酸化ニッケルと流動媒体とが良好な状態で流動化して焙焼された後、得られた焙焼物である酸化ニッケルを回収する際には、焙焼時よりもガスの流量を上げることによって、酸化ニッケルのみを効率的に気流搬送させて回収することができ、回収物中における酸化ニッケルの含有割合をさらに高めることができるとともに、硫黄の含有量もより低減させることができる。
【００８１】
なお「回収率」とは、流動焙焼するために投入した水酸化ニッケルの全てが酸化ニッケルになったときの重量から硫黄の含有量を引いた重量に対する、回収した試料の重量の百分率をいう。また、「回収物中における酸化ニッケルの含有割合（含有率）」とは、回収した試料中における酸化ニッケルと水酸化ニッケルとの合計含有量に対する、酸化ニッケルの含有量の割合をいう。したがって、この酸化ニッケルの含有率が高いことは、焙焼が効率的に進行し、回収物中に焙焼が不十分な原料（未焙焼原料）をほとんど含まず、焙焼が完了して得られた酸化ニッケルを選択的に回収できたことを意味する。
【００８２】
以上のように、本実施の形態に係る酸化ニッケルの製造方法は、流動焙焼炉を用いて水酸化ニッケルを焙焼して酸化ニッケルを得る方法であり、水酸化ニッケルを乾燥させた後、その乾燥後の水酸化ニッケルを流動焙焼炉に供給して焙焼することを特徴としている。このように、予め水酸化ニッケルを乾燥させてから焙焼することにより、水酸化ニッケル中の水分及び硫黄分を確実かつ効率的に除去することができ、よって生産性が高く、高品質の酸化ニッケルを製造することができる。
【００８３】
ここで、水酸化ニッケルに対する焙焼処理の終了後に速やかにガス流量を大きくして焙焼物である酸化ニッケルを回収し、その後、ガス流量を焙焼時のレベルに戻し、再び水酸化ニッケルを投入して焙焼してもよい。このようなサイクルを繰り返すことによって、流動焙焼炉を停止することなく、連続的に操業することができる。
【００８４】
また、仮に被焙焼物である水酸化ニッケルが流動層（炉本体１１の内部）に残ったとしても問題はなく、再度の連続的な操作で焙焼されるようになるため、焙焼が不十分な原料が回収されることを効果的に防ぐことができる。
【実施例】
【００８５】
以下、本発明の実施例を示してより具体的に説明するが、本発明は以下の実施例に何ら限定されるものではない。
【００８６】
＜原料＞
焙焼対象の原料（被焙焼物）として、水酸化ニッケル（Ｎｉ（ＯＨ）２）を準備した。水酸化ニッケルは、平均粒径が２３．０±１．０μｍのものである。また、その水酸化ニッケルについて分析したところ、硫黄分が１．９±０．１％の割合で含まれ、水分が２．１±０．１％の割合で含まれるものであることが確認された。なお、その他の不可避的に含まれる成分は、含有量が少なく実質的に無視できる程度であった。
【００８７】
＜乾燥及び焙焼処理＞
（実施例１〜１４：乾燥処理を経た水酸化ニッケルの焙焼）
流動焙焼炉を用いて原料の水酸化ニッケルを焙焼し、焙焼物である酸化ニッケル（ＮｉＯ）を回収する処理を行った。具体的に、流動焙焼炉としては、新島ネオライト工業株式会社製の装置を用い、焙焼炉の炉心の内径は直径１２５ｍｍで、有効な均熱帯は高さ方向で約３０ｃｍであり、その範囲で流動焙焼を行った。この焙焼炉には、流動層の上に配管が繋がる位置に乾燥室を設けた。
【００８８】
流動焙焼炉においては、先ず固定層としてアルミナを装入して炉の底部にセットした後、流動媒体として直径０．１０ｍｍの球状アルミナを投入した。
【００８９】
乾燥室に原料の水酸化ニッケルを投入し、所定の乾燥温度で１５分間にわたり乾燥させた。そして、焙焼炉の底部より空気を流しながら、流動焙焼炉の原料投入管に繋がるバルブを開けて原料の水酸化ニッケルを焙焼炉に投入し、ヒーターにより表１に示す焙焼温度まで昇温して１５分間焙焼させた。
【００９０】
焙焼が終了した後、焙焼炉を冷却させてから、焙焼物である酸化ニッケルを流動媒体とともに取り出し、流動媒体と分級することによって酸化ニッケルの回収を行った。
【００９１】
（比較例１：乾燥処理を経ていない水酸化ニッケルの焙焼）
比較例１では、実施例１と同様に流動焙焼炉を用いた処理を行ったが、原料の水酸化ニッケルを乾燥させずに焙焼炉に投入し、ヒーターにより表１に示す焙焼温度まで昇温して３０分間焙焼させた。
【００９２】
＜評価＞
実施例、比較例のそれぞれの処理において、焙焼により得られた試料の回収率、回収物中における酸化ニッケルの含有量の割合、及び、回収物中における水分と硫黄の含有量について評価した。表１に、評価結果を示す。なお、評価方法は以下の通りである。
【００９３】
［焙焼により得られた試料の回収率］
焙焼により得られた試料の回収率は、下記の（１）式により算出した。
回収率（％）＝回収した試料重量÷（投入したＮｉ（ＯＨ）２が全てＮｉＯになったときの重量−硫黄の含有量）×１００  ・・・（１）式
【００９４】
［回収物中における酸化ニッケルの含有量の割合］
回収物中における酸化ニッケルの含有量の割合は、回収物中に含まれる酸化ニッケル（ＮｉＯ）と水酸化ニッケル（Ｎｉ（ＯＨ）２）の含有量をそれぞれ算出し、それぞれの含有量の合計値に対するＮｉＯ含有量の割合（重量％）として算出した。
【００９５】
［回収物中における水分の含有量］
回収物中における水分の含有量は、赤外線加熱乾燥質量測定式の水分計（島津製作所製、型式：ＭＯＣ―１２０Ｈ）を用いて測定した。
【００９６】
［回収物中における硫黄の含有量］
回収物中における硫黄の含有量は、硫黄分析装置（三菱化学株式会社製，型式：ＴＯＸ−１００）を用いて測定した。
【００９７】
【表１】
2018012624.tif 000003
【００９８】
表１に示すように、乾燥処理を経て水酸化ニッケルを焙焼した実施例１〜１４では、回収率は全て９８．０％以上の高い値を示し、その回収物中における酸化ニッケルの含有割合も全て９９．７％以上であり、焙焼が十分効果的に行われたことが分かる。そして、ほとんどが酸化ニッケルである回収物中の硫黄の含有量も２６ｐｐｍ以下と極めて少なく、硫黄品位が低い高品質な酸化ニッケルを得ることができた。
【００９９】
一方、乾燥処理を経ないで水酸化ニッケルを焙焼した比較例１では、回収率は９２．２％と低く、また、その回収物には水分が含まれていたほか、硫黄の含有量についても３３ｐｐｍと高いものであり、実施例に比べて品質も悪いものであった。
【符号の説明】
【０１００】
１    流動焙焼装置
１１    炉本体
１１Ａ    炉本体上部
１１Ｂ    炉本体下部
１２    ガス導入管
１３    回収サイクロン
１５    原料投入管
１６    ヒーター
１７    ガス排気管
２１    固定層
２２    流動媒体層
３０    乾燥室
３１    バルブ
３２    ヒーター
３３    開口
【図１】
2018012624.tif 000004